(57)【特許請求の範囲】
【請求項１】
下記の成分（Ａ）〜（Ｄ）を含有し、（Ａ）の含有量が５〜５０重量％、（Ｂ）の含有量が１０〜９０重量％、（Ｃ）の含有量が１〜８０重量％（ただし、（Ａ）＋（Ｂ）＋（Ｃ）＝１００重量％とする。）であり、（Ａ）〜（Ｃ）の合計量１００重量部あたりの（Ｄ）の含有量が０．０１〜１．０重量部である接着用架橋熱可塑性エラストマー組成物。（Ａ）：オレフィン系樹脂
（Ｂ）：エチレン−α−オレフィン系共重合体ゴム
（Ｃ）：鉱物油
（Ｄ）：ソルビトール誘導体、芳香族カルボン酸金属塩、リン酸ビス（４−ｔｅｒｔ−ブチルフェニル）ナトリウム、および有機リン系化合物からなる群から選択される造核剤
【請求項２】
（Ｄ）造核剤が芳香族カルボン酸金属塩である、請求項１に記載の架橋熱可塑性エラストマー組成物。
【請求項３】
インサート成形法による接着用である請求項１または２記載の架橋熱可塑性エラストマー組成物。
【請求項４】
請求項１〜３のいずれかに記載の架橋熱可塑性エラストマー組成物と架橋オレフィン系ゴム、オレフィン系樹脂又はオレフィン系熱可塑性エラストマーとを接着して得られる積層体。
【請求項５】
請求項１〜３のいずれかに記載の架橋熱可塑性エラストマー組成物と架橋オレフィン系ゴム、オレフィン系樹脂又はオレフィン系熱可塑性エラストマーとをインサート成形法により接着する積層体の製造方法。
【発明の詳細な説明】
【０００１】
【発明の属する技術分野】
本発明は、接着用架橋熱可塑性エラストマー組成物及び積層体に関するものである。更に詳しくは、本発明は、オレフィン系ゴム、オレフィン系樹脂又はオレフィン系熱可塑性エラストマーと優れた接着性を有し、かつ引張強度、伸びなどの機械的特性に優れた接着用架橋熱可塑性エラストマー組成物並びに該樹脂組成物とオレフィン系ゴム又はオレフィン系樹脂又はオレフィン系熱可塑性エラストマーとを接着して得られる積層体に関するものである。
【０００２】
【従来の技術】
オレフィン系樹脂成分及びゴム成分を含有するいわゆる熱可塑性エラストマーは、オレフィン系ゴム、オレフィン系樹脂又はオレフィン系熱可塑性エラストマーと接着して用いられる場合が少なくない。かかる用途に用いられる熱可塑性エラストマーには、オレフィン系ゴム、オレフィン系樹脂又はオレフィン系熱可塑性エラストマーと優れた接着性が要求される。該要求水準は近年ますます高度化しつつあるが、かかる観点にたつとき、従来の熱可塑性エラストマーは必ずしも満足し得るものとは言い難いものであった。
【０００３】
【発明が解決しようとする課題】
かかる現状に鑑み、本発明が解決しようとする課題は、オレフィン系ゴム、オレフィン系樹脂又はオレフィン系熱可塑性エラストマーとの接着性に優れた接着用架橋熱可塑性エラストマー組成物並びに該組成物とオレフィン系ゴム、オレフィン系樹脂又はオレフィン系熱可塑性エラストマーとを接着して得られる積層体を提供する点に存する。
【０００４】
【問題を解決するための手段】
すなわち、本発明のうち一の発明は、下記の成分（Ａ）〜（Ｄ）を含有し、（Ａ）の含有量が５〜５０重量％、（Ｂ）の含有量が１０〜９０重量％、（Ｃ）の含有量が１〜８０重量％（ただし、（Ａ）＋（Ｂ）＋（Ｃ）＝１００重量％とする。）であり、（Ａ）〜（Ｃ）の合計量１００重量部あたりの（Ｄ）の含有量が０．０１〜１．０重量部である接着用架橋熱可塑性エラストマー組成物に係るものである。
（Ａ）：オレフィン系樹脂
（Ｂ）：エチレン−α−オレフィン系共重合体ゴム
（Ｃ）：鉱物油
（Ｄ）：造核剤
また、本発明のうち他の発明は、上記の架橋熱可塑性エラストマー組成物と架橋オレフィン系ゴム、オレフィン系樹脂又はオレフィン系熱可塑性エラストマーとを接着して得られる積層体に係るものである。
【０００５】
【発明の実施の形態】
本発明の成分（Ａ）は、オレフィン系樹脂である。オレフィン系樹脂としては、ポリプロピレン又はプロピレンと炭素数が２個以上のα−オレフィンとの共重合体が好ましい。炭素数が２個以上のα−オレフィンとしては、たとえばエチレン、１−ブテン、１−ペンテン、３−メチル−１−ブテン、１−ヘキセン、１−デセン、３−メチル−１−ペンテン、４−メチル−１−ペンテン、１−オクテンなどがあげられる。オレフィン系樹脂のメルトフローレート（ＪＩＳ  Ｋ  ６７５８に準拠して測定）は通常０．１〜１００ｇ／１０分であり、好ましくは０．５〜５０ｇ／１０分の範囲である。
【０００６】
本発明の成分（Ｂ）は、エチレン−α−オレフィン系共重合体ゴムであり、具体的にはエチレン−α−オレフィン共重合体ゴム及びエチレン−α−オレフィン−非共役ジエン共重合体ゴムをあげることができる。
【０００７】
上記のα−オレフィンとしては、たとえばプロピレン、１−ブテン、１−ペンテン、１−ヘキセン、４−メチル−１−ペンテン、１−オクテン、１−デセンなどがあげられ、なかでもプロピレンが好ましい。また、非共役ジエンとしては、たとえば１，４−ヘキサジエン、ジシクロペンタジエン、５−エチリデン−２−ノルボルネンなどがあげられる。
【０００８】
（Ｂ）におけるエチレン／α−オレフィンの比率（重量比）は、通常９０／１０〜３０／７０である。エチレン−α−オレフィン−非共役ジエン共重合体ゴムを用いる場合の非共役ジエンの含有量は、ヨウ素価で通常５〜４０である。なお、エチレン−α−オレフィン共重合体ゴムとエチレン−α−オレフィン−非共役ジエン共重合体ゴムを混合して用いてもよい。なお、油展ゴム及び非油展ゴムのいずれでもよい。なお、油展ゴムを用いる場合の伸展油の含有量は、共重合体ゴム１００重量部あたり通常２０〜２００重量部である。
【０００９】
エチレン−α−オレフィン系共重合体ゴムの好ましい具体例として、エチレン／プロピレンの重量比率が８５／１５〜４５／５５のエチレン−プロピレン共重合体ゴムをあげることができる。
【００１０】
エチレン−α−オレフィン系共重合体ゴムは、１００℃のムーニー粘度（ＭＬ1+4 １００℃）が１０〜３５０のものが好ましく、更に好ましくは３０〜３００である。該ムーニー粘度が過小であると機械的強度に劣ることがあり、一方該ムーニー粘度が過大であると成形品の外観が損なわれることがある。
【００１１】
本発明の成分（Ｃ）は、鉱物油であり、通常ゴムに配合されるアロマ系、ナフテン系、パラフィン系鉱物油があげられる。なかでも、パラフィン系鉱物油が好ましい。
【００１２】
本発明の成分（Ｄ）は、造核剤である。造核剤としては特に制限されるものではなく、公知のものを使用することができる。たとえば１・３，２・４−ジベンジリデンソルビトール、１・３，２・４−ジ（ｐ−エチルベンジリデン）ソルビトール、１・３，２・４−ジ（ｐ−プロピルベンジリデン）ソルビトール、１・３，２・４−ジ（ｐ−ブチルベンジリデン）ソルビトール、１・３，２・４−ジ（ｐ−ヘキシルベンジリデン）ソルビトール、１・３，２・４−ジ（ｐ−エトキシベンジリデン）ソルビトール、１・３，−ｐ−クロルベンジリデン−２・４−ｐ−エチルベンジリデンソルビトール等のソルビトール誘導体、安息香酸ナトリウム、ｐ−ｔｅｒｔ−ブチル安息香酸アルミニウム等の芳香族カルボン酸金属塩、リン酸ビス（４−ｔｅｒｔ−ブチルフェニル）ナトリウム、酸化チタン、タルク等の無機化合物、ナトリウム−ビス（４−ｔｅｒｔ−ブチルフェニル）フォスフェート等の有機リン系化合物、ポリビニルシクロアルカン等の高分子化合物等があげられる。
【００１３】
本発明の接着用熱可塑性エラストマー組成物における各成分の量は、下記のとおりである。（Ａ）〜（Ｃ）については、（Ａ）５〜５０重量％、（Ｂ）１０〜９０重量％、（Ｃ）１〜８０重量％（ただし、（Ａ）＋（Ｂ）＋（Ｃ）＝１００重量％とする。）が好ましく、更に好ましくは（Ａ）１０〜４０重量％、（Ｂ）２０〜５０重量％、（Ｃ）５〜６５重量％である。なお、油展ゴムを用いた場合の（Ｂ）の量は、伸展油を含まない量を基準とする。（Ａ）成分が過少であると流動性が低下し、外観不良となることがあり、一方（Ａ）成分が過多であると硬くなり、弾性を示さなくなることがある。（Ｂ）成分が過少であると弾性を示さなくなることがあり、一方（Ｂ）成分が過多であると流動性が低下し、外観不良となることがある。（Ｃ）成分については、上記の範囲内で用いることにより流動性が良好になり、外観不良を改善する効果又は硬度を下げ、柔軟性を出す効果を得ることができる。（Ｄ）の量は、（Ａ）〜（Ｃ）の合計量１００重量部あたり０．０１〜１．０重量部であり、好ましくは０．０５〜０．７重量部である。
（Ｄ）が過少であると接着性の改良効果が不十分であり、一方（Ｄ）が過多であると（Ｄ）の効果が飽和し、コストが高くなり、またブリードによる外観が悪化する問題がある。なお、各成分中において二種以上を混合して用いる場合の各成分の量は、その合計量を基準とする。
【００１４】
本発明の接着用架橋熱可塑性エラストマー組成物を得る方法としては、たとえば（Ｂ）成分をバンバリーミキサーなどを用いて混練し、更に（Ａ）、（Ｃ）成分及び（Ｄ）成分を添加して溶融混練し、更に該溶融混練物に架橋剤を添加し、いわゆる動的架橋を行うことにより、接着用架橋熱可塑性エラストマー組成物とする。また、（Ｂ）成分をバンバリーミキサーなどを用いて混練し、更に（Ａ）及び（Ｃ）成分を添加して溶融混練し、更に該溶融混練物に架橋剤を添加し、いわゆる動的架橋を行った後、（Ｄ）成分を添加し、接着用架橋熱可塑性エラストマー組成物としてもよい。架橋剤としては、硫黄、有機過酸化物、フェノール樹脂などを用いることができる。なかでも有機過酸化物が好ましい。
【００１５】
有機過酸化物としては２，５-ジメチル−２，５−ジ（ｔ−ブチルパーオキシ）ヘキサン、２，５-ジメチル−２，５−ジ（ｔ−ブチルパーオキシ）ヘキシン、１，３−ビス（ｔ−ブチルパーオキシイソプロピル）ベンゼン、１，１−ジ（ｔ−ブチルパーオキシ３，５，５−トリメチルシクロヘキサン）、２，５−ジメチル−２，５−ジ（パーオキシベンゾイル）ヘキシン、ジクミルパーオキサイドなどを用いることができる。有機過酸化物の添加量としては、（Ａ）〜（Ｃ）の合計量１００重量部あたり０．０１〜２．０重量部の範囲が好ましい。
【００１６】
また、必要に応じて架橋助剤を配合することができる。架橋助剤としては、たとえばＮ，Ｎ’−ｍ−フェニレンビスマレイミド、トルイレンビスマレイミド、ｐ−キノンジオキシム、ニトロソベンゼン、ジフェニルグアニジン、トリメチロールプロパン等のパーオキサイド架橋助剤、又は、ジビニルベンゼン、トリアリルシアヌレート、トリアリルイソシアヌレート、エチレングリコールジメタクリレート、ポリエチレングリコールジメタクリレート、トリメチロールプロパントリメタクリレート、アリルメタクリレート等の多官能モノマーがあげられる。
なお、上記の混練時に、必要に応じて、タルク、炭酸カルシウムなどの無機フィラー、難燃剤、滑剤、帯電防止剤、耐熱安定剤、老化防止剤、離型剤などの添加剤、顔料などを用いてもよい。
【００１７】
次に、本発明の積層体について説明する。本発明の積層体は、上記の接着用架橋熱可塑性エラストマー組成と架橋オレフィン系ゴム、オレフィン系樹脂又はオレフィン系熱可塑性エラストマーとを接着して得られるものである。
【００１８】
架橋オレフィン系ゴムの具体例としては、エチレン−α−オレフィン共重合体ゴム及びエチレン−α−オレフィン−非共役ジエン共重合体ゴムをあげることができる。α−オレフィンとしては、たとえばプロピレン、１−ブテン、１−ペンテン、１−ヘキセン、４−メチル−１−ペンテン、１−オクテン、１−デセンなどがあげられ、なかでもプロピレンが好ましい。また、非共役ジエンとしては、たとえば１，４−ヘキサジエン、ジシクロペンタジエン、５−エチリデン−２−ノルボルネンなどがあげられる。
【００１９】
オレフィン系樹脂の具体例としては、オレフィンを単独重合又は共重合した樹脂であり、ポリエチレン、ポリプロピレン、ポリブテン又はそれらの共重合体などをあげることができる。
【００２０】
オレフィン系熱可塑性エラストマーとは、オレフィン系樹脂とエチレン−α−オレフィン系共重合体ゴムからなり、オレフィン系樹脂の具体例としては、ポリエチレン、ポリプロピレン、ポリブテン又はそれらの共重合体などをあげることができる。
【００２１】
エチレン−α−オレフィン系共重合体ゴムの具体例としては、エチレン−α−オレフィン共重合体ゴム又はエチレン−α−オレフィン−非共役ジエン共重合体ゴムをあげることができ、α−オレフィン及び非共役ジエンとしては、前記の架橋オレフィン系ゴムにおけるものを使用可能である。
【００２２】
オレフィン系熱可塑性エラストマー中のエチレン−α−オレフィン系共重合体ゴムは、未架橋、部分架橋、全体架橋などの架橋状態で存在させることができる。
【００２３】
接着方法としては、たとえば射出成形機によるインサート成形及び二色成形、押出機による共押出及びラミネート押出する方法をあげることができる。
【００２４】
本発明の積層体は、たとえば自動車部品、家電、建築、雑貨などの接合部品、表皮などの装飾部品などに使用され得る。なかでも自動車用ウェザストリップに好適に用いることができる。
【００２５】
【実施例】
次に、本発明を実施例によって説明する。
実施例１及び比較例１
表１〜２の配合をバンバリーミキサーを用いて混練し、得られた混練物をロールに通してシート状にし、シートペレタイザーで角ペレットにした。次いで、この角ペレット１００重量部に対して架橋剤である２，５-ジメチル−２，５−ジ（ｔ−ブチルパーオキシ）ヘキサン０．８重量部をタンブラーミキサーを用い１０分間均一混合し、２軸押出し機を用いて２００±１０℃で押出して動的架橋を行い、熱可塑性エラストマー組成物を得た。
９ｃｍ×３ｃｍ×厚さ２ｍｍの熱可塑性エラストマー組成物（住友ＴＰＥ３７８２）（１）の平板を金型に入れ込み、該熱可塑性エラストマー組成物（２）をシリンダー温度２５０℃、金型温度５０℃設定で射出成形し、インサート成形法により接着された成形体を得た。該成形体を図１のような２ｃｍ×６ｃｍ短冊に打ち抜き２００ｍｍ／ｍｉｎの引張速度で引張り、（１）と（２）の接着面の接着強度を評価した。結果を表１に示した。
【００２６】
結果から次のことがわかる。本発明の実施例は、比較例と比べ、接着力に優れる。
【００２７】
【表１】
0004599646.tif 000002
ＰＰ：ポリプロピレン（メルトフローレート＝３．５）
油展ＥＰＤＭ：エチレン−プロピレン−５−エチリデン−２−ノルボルネン共重合体ゴム（エチレン／プロピレン重量比＝７２／２８、ヨウ素価＝２２、ＭＬ1+4 １００℃＝５３、油展量＝１００ｐｈｒ）
架橋助剤：スミファインＢＭ（住友化学工業社製）
造核剤：ｐ−ｔｅｒｔ−ブチル安息香酸アルミニウム
【００２８】
【発明の効果】
以上説明したとおり、本発明により、オレフィン系ゴム、オレフィン系樹脂又はオレフィン系熱可塑性エラストマーと優れた接着性を有する接着用架橋熱可塑性エラストマー組成物並びに該樹脂組成物とオレフィン系ゴム、オレフィン系樹脂又はオレフィン系熱可塑性エラストマーとを接着して得られる積層体を提供することができた。
【図面の簡単な説明】
【図１】実施例及び比較例における接着力の評価方法を示す図である。
【符号の説明】
（１）実施例及び比較例の熱可塑性エラストマー
（２）熱可塑性エラストマー組成物（住友ＴＰＥ３７８２）
【図１】
0004599646.tif 000003